Brevet FR2720392A1 — publié le 19951201

Procédé et composition pour l'assemblage de pièces en céramique et en alliage réfractaire L'invention concerne l'assemblage de pièces destinées à résister à des températures élevées, et plus particulièrement d'une pièce en céramique et d'une pièce en alliage réfractaire ou en superalliage. On appelle alliage réfractaire un alliage qui résiste aux températures élevées - en étant si nécessaire protégé contre la corrosion - à condition de ne pas être soumis à des contraintes mécaniques notables. Un superalliage se distingue d'un alliage réfractaire en ce qu'il présente une bonne résistance mécanique notamment en fluage aux températures élevées. Un procédé couramment utilisé pour l'assemblage d'une céramique et d'un métal est celui appelé brasage, qui consiste à appliquer un métal à l'état fondu (brasures, qui est ensuite solidifié par refroidissement. Les brasures les plus communes sont les alliages Cu-Ti-Sn et Ag-Cu. Il s'agit d'alliages possédant un point de fusion relativement bas, compris entre 600 et 850 C, et inertes vis-à-vis des céramiques. L'assemblage obtenu ne peut être utilisé à haute température, la brasure fondant de nouveau dès que la température correspondante est atteinte, entraînant la désolidarisation des pièces. Ceci reste vrai pour les procédés particuliers de brasage décrits dans FR-A-2 271 644 et FR-A-2 619 562, ce dernier utilisant comme brasure de l'aluminium qui fond à 660 "C et en outre brûle, c'est-à-dire s'oxyde très violemment, à cette température en présence d'oxygène. FR-A-2 636 621 et EP-A-0 422 343 proposent des brasures ayant des températures de fusion supérieures à 900 "C. Si les assemblages obtenus résistent momentanément à des températu res relativement élevées, l'oxydation ou la corrosion des brasures conduirait à la longue à une dégradation du joint. La seule technique connue permettant de réaliser une liaison stable à haute température entre une pièce métallique et une céramique comporte la formation de la céramique par projection à la surface de la pièce. Cette technique est destinée à protéger un substrat métallique en superalliage présentant des phases y et y' de l'environnement thermique de la veine gazeuse d'une turbomachine aéronautique. On commence par revêtir le superalliage, par une méthode physique telle que projection plasma ou dépôt en phase vapeur sous bombardement d'électrons, d'une couche d'alliage MCrAlY, M représentant le métal de base du superalliage, nickel et/ou cobalt et/ou fer, d'une épaisseur de 100 pm environ. Le superalliage ainsi protégé est ensuite revêtu, par projection plasma, d'environ 300 Mm de zircone partiellement stabilisé à l'yttrine, c'est-à-dire contenant environ 8 % en masse d'yttrine (oxyde d'yttrium Y203). Le bon accrochage mécanique du dépôt de zircone yttriée sur le MCrAlY, associé à des phénomènes physicochimiques, autorise une grande résistance aux chocs thermiques de cet ensemble (1000 cycles d'une heure à 1100 "C avec refroidissement en cinq minutes jusqu'à environ 200 "C), et ce, malgré un fort différentiel des coefficients de dilatation. Cette technique, largement décrite dans la littérature, ne permet évidemment pas d'assembler la pièce métallique à une pièce en céramique préexistante. Le but de l'invention est de fournir un procédé permettant un tel assemblage, stable aux températures élevées. L'invention vise notamment un procédé d'assemblage d'une première pièce en céramique et d'une seconde pièce en un matériau choisi parmi les céramiques et les alliages réfractaires et superalliages à base d'au moins un métal choisi parmi le nickel, le cobalt, le fer et les métaux de la mine du platine, la céramique constituant la première pièce ou les deux pièces étant propre à syncristalliser, directement ou indirectement, avec la mullite, procédé dans lequel on juxtapose les deux pièces, l'intervalle qui les sépare étant garni d'une composition de scellement contenant de fines particules d'aluminium, de silicium et d'au moins un constit ant choisi parmi la silice et un métal modérateur propre à former un alliage avec l'aluminium et à limiter ainsi la réactivité à haute température de celui-ci vis-à-vis des matériaux desdites pièces, dispersées dans un véhicule propre à les maintenir en place jusqu'à une température à laquelle elles réagissent entre elles et/ou avec lesdits matériaux, et on chauffe l'ensemble jusqu'à une température suffisante pour éliminer physiquement et/ou chimiquement ledit véhicule et former entre les deux pièces, par réaction desdites particules, une couche médiane de mullite reliée à la pièce ou à chaque pièce en céramique par une couche de transition dont la composition chimique évolue progressivement, avec continuité de structure cristalline, de celle de la mullite à celle de la pièce concernée, et le cas échéant à la pièce métallique par une couche intermédiaire contenant de la mullite, de la silice et un aluminiure du métal de base de l'alliage, à des concentrations qui varient progressivement entre la couche médiane et la pièce métallique. Bien que l'invention soit plus particulièrement destinée à l'assemblage d'une pièce en céramique et d'une pièce métallique, elle convient tout aussi bien pour l'assemblage mutuel de deux pièces en céramique. Pour qu'une céramique puisse être assemblée par le procédé selon l'invention, il faut qu'elle soit syncristallisable avec la mullite 2SiO2.3Al203, c'est-à-dire qu'il existe, entre la composition chimique de cette céramique et celle de la mullite, une gamme continue de compositions cristallisables, avec continuité de structure cristalline dans toute cette gamme. La syncristallisation peut être directe ou indirecte. Dans le second cas, la couche intermédiaire passe par au moins une formule définie autre que celles de la pièce en céramique et de la mullite, par exemple SiO2 pour une pièce en carbure de silicium. Dans le cas où la pièce est elle-même en mullite, l'évolution progressive de la composition chimique de la couche de transition peut se réduire à une homogénéité de cette composition. Dans le cas d'une pièce métallique, il se produit une aluminisation du métal de base et une disparition de l'alumimétallique, évitant ainsi les inconvénients des brasures - Les espèces ainsi obtenues résistent à des températures très supérieures aux températures de fusion des ingrédients de la composition de scellement, et supérieures dans certains cas à la température de fusion des alliages à assembler. Ainsi, la mullite se décompose à 1810 "C et la phase NiAl fond à 1638 "C, alors que la température de fusion des superalliages à base de nickel est d'environ 1550 "C. D'autres caractéristiques, complémentaires ou alternatives, de l'invention sont énoncées ci-après - La seconde pièce est en alliage à base de nickel et ledit aluminiure est pNiAl. - La seconde pièce est en alliage à base de nickel, de cobalt et/ou de fer et présente un revêtement contenant au moins un métal de la mine du platine. Dans ce cas, l'aluminiure de la couche intermédiaire est modifié par le métal de la mine du platine. - La céramique est choisie parmi l'alumine, la zircone, la zircone partiellement stabilisée à l'yttrine, la silice, les carbures de silicium, de chrome et de tungstène, et les mélanges de ces composés. - Le métal modérateur est choisi parmi le chrome, le nickel et le fer et les mélanges de ceux-ci. - La composition de scellement contient, en masse, 70 à 90 parties d'aluminium, 5 à 25 parties de silicium, 0 à 5 parties de silice et 0 à 5 parties de métal modérateur. - Ledit véhicule comprend un liant organique dissous dans un solvant, qui peut être simplement de l'eau, pour former à température ambiante un liquide visqueux à action défloculante, et un liant minéral qui est sous forme d'un liquide visqueux à la température de décomposition du liant organique. La composition de scellement peut ainsi être étalée à la manière d'une peinture sur les surfaces à solidariser, et/ou versée dans une cavité de l'une des pièces destinées à recevoir l'autre pièce, avant ou après la mise en place de cette autre pièce. Le cas échéant, on peut appliquer deux compositions de scellement différentes sur les deux pièces. De même, il est possible de verser dans la cavité résiduelle obtenue après la mise en place une composition de scellement différente de celle(s) appliquée(s) préalablement sur les deux pièces. En particulier, la composition appliquée sur une pièce en céramique peut être ajustée en fonction de la nature chimique de cette dernière de façon à favoriser la syncristallisation. - Le liant minéral est choisi parmi les acides borique et phosphorique et leurs sels de chrome, d'aluminium et des métaux du groupe VIIIa de la classification périodique, et les mélanges de ceux-ci. Les éléments constituant les cations de ces composés, et le bore, sont compatibles avec les poudres de la composition de scellement, et le phosphore s'élimine sous forme de laitier rejeté à la surface libre du joint d'assemblage. - Après avoir juxtaposé les deux pièces, on évapore le solvant à l'air à une température inférieure à 100 "C, puis on chauffe l'ensemble d'abord à l'air à une température inférieure à 400 "C et suffisante pour décomposer le liant organique et amener le liant minéral à l'état liquide, ensuite en atmosphère non oxydante à une température d'au moins 1000 "C pour éliminer le liant minéral et faire réagir les poudres de la composition de scellement. - Avant de juxtaposer les deux pièces on applique sur l'une d'elles au moins une ou plusieurs couches de composition de scellement, chaque application pouvant être suivie de tout ou partie des traitements d'évaporation, de décomposition et d'élimination. - L'assemblage est réalisé sans pressage des deux pièces l'une contre l'autre. L'invention a également pour objet une composition de scellement convenant pour la mise en oeuvre du procédé tel que défini ci-dessus, contenant de fines particules d'aluminium, de silicium et d'au moins un constituant choisi parmi la silice et un métal modérateur propre à former un alliage avec l'aluminium et à limiter ainsi la réactivité à haute température de celui-ci vis-à-vis des matériaux céramiques et métalliques, dispersées dans un véhicule propre à les maintenir en place jusqu'à une température à laquelle elles réagissent entre elles et/ou avec lesdits matériaux. L'invention vise enfin un assemblage, notamment obtenu par le procédé ci-dessus, comprenant une première pièce en céramique et une seconde pièce en un matériau choisi parmi les céramiques et les alliages réfractaires et superalliages à base d'au moins un métal choisi parmi le nickel, le cobalt, le fer et les métaux de la mine du platine, et un ciment de scellement garnissant l'intervalle entre les deux pièces, comportant une couche médiane de mullite reliée à la pièce ou à chaque pièce en céramique par une couche de transition dont la composition chimique évolue progressivement, avec continuité de structure cristalline, de celle de la mullite à celle de la pièce concernée, et le cas échéant à la pièce métallique par une couche intermédiaire contenant de la mullite, de la silice et un aluminiure du métal de base de l'alliage, à des concentrations qui varient progressivement entre la couche médiane et la pièce métallique. Exemple 1 On prépare le mélange suivant, les relations quantitatives étant données en masse i2 parties de poudre de silicium dont la granulométrie est comprise entre 30 et 50 pm, 2,5 parties de poudre de silice dont la granulométrie est comprise entre 20 et 50 pm, 82,5 parties de poudre d'aluminium dont la granulométrie est comprise entre 3 et 5 pm, 3 parties de poudre de chrome dont la granulométrie est comprise entre 10 et 20 pm. Ces proportions sont considérées comme optimales pour l'assemblage d'une pièce en alumine et d'une pièce métallique, le chrome pouvant être remplacé, en totalité ou en partie, par du nickel et/ou du fer. Ce mélange est dispersé dans une solution aqueuse de polyacrylate d'ammonium commercialisée par la Société COATEX sous la dénomination COATEX P 90. Cette solution contient un sel de fer qui limite la longueur des chaînes polymères. On l'utilise en une quantité suffisante pour obtenir une pâte fluide, par exemple de l'ordre de 50 ml pour 100 g de poudres. Après homogénéisation de la dispersion, on l'étend par une solution molaire d'acide borique en une quantité de l'ordre de 250 ml pour 100 g de poudres. La poudre d'aluminium, passivée par le polyacrylate d'ammonium, ne réagit pas avec la solution acide. Lorsque le mélange est agité, il présente une texture et une fluidité analogues à celles d'une peinture, cette consistance pouvant être ajustée en faisant varier la quantité de solution acide. On applique la dispersion au pinceau sur une face plane d'un bloc d'alumine. On étuve ensuite la pièce à 80 "C pendant 30 minutes pour éliminer l'eau. Après refroidissement, on réalise une seconde couche dans les mêmes conditions. On effectue ensuite un recuit sous air confiné, de manière à limiter la quantité d'oxygène en contact avec l'échantillon, à 350 "C pendant 30 minutes. Cette opération permet de détruire le dispersant organique et de fondre l'acide borique, ce qui permet aux poudres, après le retour à la température ambiante, de rester en contact avec le substrat. L'échantillon est ensuite introduit dans un four électrique sous atmosphère d'hydrogène à 600 "C et porté à 1050 "C pendant quatre heures. La pièce t alors refroidie à l'air jusqu'à la température ambiante. ?:- constate que la céramique est recouverte d'un dépôt gris sombre très adhérent qui résiste à un sablage humide sous une pression de 6 bars. On réalise les mêmes enductions et les mêmes traitements thermiques sur un échantillon de superalliage à base de nickel du type IN100, préalablement revêtu par voie électrolytique d'une couche de 12 pm d'un alliage composé de 80 % de palladium et de 20 % de nickel en masse, et après sablage humide sous une pression de 6 bars. Par examen micrographique sur coupe, on constate que l'alliage est recouvert d'une couche de (Ni,Pd)Al très adhérente contenant une fine dispersion de silice. Ce revêtement, obtenu sans fusion de l'aluminium, est alumino-formeur, c'est-à-dire qu'il donne naissance, en présence d'oxygène, à une pellicule protectrice d'alumine. Pour l'obtenir, on a reproduit à la surface de l'échantillon les conditions d'une aluminisation haute activité (c'est l'aluminium qui diffuse vers le substrat), le chrome, qui est éliminé dans les suies après le recuit sous hydrogène, ayant servi de métal modérateur. On applique une nouvelle couche de la même composition de scellement sur chacun des deux échantillons précédents, et on les applique l'un sur l'autre. L'ensemble ainsi obtenu est soumis à l'ensemble des traitements thermiques décrits ci-dessus pour les échantillons séparés, le traitement final à 1050 "C étant suivi d'un choc thermique de cette température à la température ambiante à l'air. Une coupe métallographique de l'assemblage résultant montre une liaison extrêmement adhérente entre la céramique et le superalliage. On y distingue, à partir du superalliage - une zone d'inter-diffusion entre le superalliage et le revêtement, - un revêtement de pNiAl modifié par le palladium, contenant une fine dispersion de silice, - une zone intermédiaire contenant un peu de chrome a nrovenant de la composition de scellement, dans laquelle la proportion d'aluminiure diminue progressivement au profit de la mullite obtenue par réaction entre la poudre d'aluminium, l'oxygène de l'acide borique (le bore s'est combiné à l'hydrogène pour former de l'hydrure de bore), la poudre de silicium, la poudre de silice et l'alumine du substrat, et - une zone d'inter-diffusion entre la mullite et l'alumine. Le même résultat peut être obtenu par la procédure simplifiée suivante. Le superalliage IN100 recouvert du revêtement palladium-nickel est recuit pendant deux heures à 850 C sous un vide meilleur que 10-5 torr. L'échantillon obtenu, ainsi que l'échantillon d'alumine préalablement sablé, reçoivent deux couches de composition de scellement comme décrit précédemment, mais les échantillons séparés ne subissent pas d'autre traitement thermique que le séchage en étuve des deux couches successives. La plaque d'alumine, d'une surface de 1 cm2, est posée à plat, face revêtue vers le haut, et on y dépose une goutte, soit environ 3 à 4 ml, de composition de scellement, qu'on écrase au moyen d'une face revêtue de la tôle de superalliage. On effectue alors sur l'ensemble la série de traitements thermiques précédemment décrits à 80, 350 et 1050 "C. Il n'est pas nécessaire d'appliquer une pression quelconque sur les pièces à assembler. L'assemblage a été soumis à des cycles thermiques sous conditions oxydantes : chauffage à 1100 "C à l'air pendant une heure, puis refroidissement par soufflage d'air jusqu'à environ 200 C en moins de cinq minutes. Après 500 cycles, on constate que l'alumine est fissurée, sa résistance aux chocs thermiques étant très faible par rapport à celle d'un alliage métallique, mais que la liaison céramique-métal en maintient encore la cohésion. Si on examine une coupe micrographique après les 500 chocs thermiques, on distingue, en partant du superalliage : - la zone d'inter-diffusion entre le revêtement et le superalliage, dont l'épaisseur a un peu augmenté, - le revêtement d'aluminiure, - une fine couche d'alumine, d'environ 2 pm d'épaisseur, adhérant fortement à la mullite, - une zone d'inter-diffusion entre la mullite et l'alumine. Les cycles thermiques ont augmenté la surface de contact entre le métal et la céramique et par conséquent la solidité de la liaison entre ceux-ci. Exemple 2 On reprend la procédure simplifiée de l'exemple 1, en remplaçant l'acide borique de la composition de scellement par l'acide phosphorique H3PO4, et en utilisant une pièce métallique en alliage réfractaire à base de nickel, du type Hasteloy X, revêtue d'une couche d'alliage palladium-nickel de 10 pm d'épaisseur. Après 500 cycles d'oxydation à 1100 0C avec chocs thermiques, aucune décohésion n'est constatée. Exemple 3 On procède comme dans l'exemple 2, en remplaçant la pièce en alumine par une pièce en carbure de silicium. On ne constate aucune décohésion de l'assemblage après de nombreux cycles d'oxydation avec chocs thermiques. Exemples 4 à 8 Ces exemples diffèrent de l'exemple 2 par la nature de la céramique et de l'alliage, comme indiqué dans le tableau ci-après. EXEMPLE EXEMPLE CÉRAMIQUE ALLIAGE 4 silice Hasteloy X 5 zircone partielle- IN100 ment stabilisé 6 zircone partielle- Hasteloy X ment stabilisé 7 mullite Hasteloy X 8 alumine Pt 90 % + Rh 10 % en masse Dans tous les cas on a obtenu une liaison capable de résister à 500 cycles au moins d'oxydation avec chocs thermiques sans qu'aucune décohésion soit constatée, ce nombre étant porté à 1000 pour l'exemple 8. Exemple 9 En vue de l'assemblage de deux pièces en céramique, plus particulièrement en alumine, on prépare une composition de scellement contenant les mêmes ingrédients que celle de l'exemple 2, seules les proportions relatives des poudres étant modifiées. La quantité d'aluminium, dont on n'a plus besoin pour aluminiser un alliage, est diminuée au profit du silicium et de la silice, de façon à favoriser la formation de mullite. Les proportions en masse sont les suivantes silicium : 22, silice : 5, aluminium : 70, chrome : 3. après avoir été nettoyées par sablage humide sous 6 bars, les surfaces à assembler sont recouvertes de la dispersion et appliquées l'une sur l'autre. L'ensemble subit un étuvage de min à 80 "C, puis un autre de 30 min à 350 "C, et enfin un recuit de 5 heures sous hydrogène à 1050 "C. On obtient ainsi une liaison entre les deux plaques d'alumine par une couche de mullite. Exemple 10 On procède comme dans l'exemple 9, en remplaçant l'une des pièces en alumine par une pièce en mullite. A la suite du traitement, les deux plaques sont liées entre elles par une couche dont la composition passe progressivement de celle de l'alumine à celle de la mullite. Exemples 11 à 13 Ces trois exemples illustrent l'assemblage de pièces ayant des surfaces de contact non planes. Exemple 11 On se propose de recouvrir un cylindre en alumine par un alliage de platine à 10 % en masse d'iridium. Plutôt que d'effectuer un dépôt métallique à la surface de l'alumine, on va assembler la pièce en alumine à l'intérieur d'un tube métallique préformé. Après nettoyage de l'intérieur du tube en platine iridié par sablage humide sous 6 bars, on y introduit une quantité convenable de la composition de scellement décrite dans l'exemple 2, puis on insère le cylindre en alumine, la composition occupant l'intervalle annulaire entre les deux pièces. On réalise alors les mêmes traitements thermiques que sur l'assemblage de l'exemple 2. L'ensemble obtenu peut résister plusieurs milliers d'heures dans un milieu liquide corrosif à une température de 1100 C. Exemple 12 On se propose de fixer des implants en carbure de silicium dans des trous ménagés dans un bloc d'alliage réfractaire Hasteloy X, ces implants et ces trous étant filetés pour une bonne liaison mécanique. En raison de la grande différence dos coefficients de dilatation thermique, il est nécessaire de laisser un jeu important entre les pièces, de sorte que la liaison purement mécanique ne suffit pas à assurer un assemblage fiable, les implants pouvant se dévisser par suite de vibrations. Pour résoudre ce problème, on a recours au procédé selon l'invention. Après nettoyage par sablage humide, on injecte, à l'aide d'une seringue, la composition de l'exemple 2 dans le trou fileté, puis on y visse la pièce en céramique. Après les traitements thermiques décrits plus haut, on obtient un insert capable de soutenir un bloc métallique de 500 g à haute température. Exemple 13 On se propose de fixer dans un trou borgne d'une pièce en alumine des tiges lisses en alliage réfractaire Hasteloy X. Pour éviter l'apparition de porosités dues à l'évaporation du solvant, on diminue la quantité d'eau contenue dans la composition de scellement. A cet effet, après avoir préparé la dispersion du mélange de poudres dans la solution COATEX P 90, comme dans l'exemple 2, on n'y ajoute pas d'eau, mais seulement de l'acide phosphorique pour obtenir une pâte fluide titrant 0,2 M en acide phosphorique. L'aluminium en poudre étant très lubrifiant, il est facile d'introduire l'insert métallique dans le trou garni de cette pâte. Après les traitements thermiques habituels, on obtient un assemblage utilisable à haute température. Revendications i. Procédé d'assemblage d'une première pièce en céramique et d'une seconde pièce en un matériau choisi parmi les céramiques et les alliages réfractaires et superalliages à base d'au moins un métal choisi parmi le nickel, le cobalt, le fer et les métaux de la mine du platine, la céramique constituant la première pièce ou les deux pièces étant propre à syncristalliser, directement ou indirectement, avec la mullite, procédé dans lequel on juxtapose les deux pièces, l'intervalle qui les sépare étant garni d'une composition de scellement contenant de fines particules d'aluminium, de silicium et d'au moins un constituant choisi parmi la silice et un métal modérateur propre à former un alliage avec l'aluminium et à limiter ainsi la réactivité à haute température de celui-ci vis-à-vis des matériaux desdites pièces, dispersées dans un véhicule propre à les maintenir en place jusqu'à une température à laquelle elles réagissent entre elles et/ou avec lesdits matériaux, et on chauffe l'ensemble jusqu'à une température suffisante pour éliminer physiquement et/ou chimiquement ledit véhicule et former entre les deux pièces, par réaction desdites particules, une couche médiane de mullite reliée à la pièce ou à chaque pièce en céramique par une couche de transition dont la composition chimique évolue progressivement, avec continuité de structure cristalline, de celle de la mullite à celle de la pièce concernée, et le cas échéant à la pièce métallique par une couche intermédiaire contenant de la mullite, de la silice et un aluminiure du métal de base de l'alliage, à des concentrations qui varient progressivement entre la couche médiane et la pièce métallique. 2. Procédé selon la revendication 1, caractérisé en ce que la seconde pièce est en alliage à base de nickel et que ledit aluminiure est pNiAl. 3. Procédé selon l'une des revendications 1 et 2, caractérisé en ce que la seconde pièce est en alliage à base de nickel, de cobalt et/ou de fer et présente un revêtement contenant au moins un métal de la mine du platine. 4. Procédé selon l'une des revendications précédentes, caractérisé en ce que la céramique est choisie parmi l'alumine, la zircone, la zircone partiellement stabilisée à l'yttrine, la silice, les carbures de silicium, de chrome et de tungstène, et les mélanges de ces composés. 5. Procédé selon l'une des revendications précédentes, caractérisé en ce que le métal modérateur est choisi parmi le chrome, le nickel et le fer et les mélanges de ceux-ci. 6. Procédé selon l'une des revendications précédentes, caractérisé en ce que la composition de scellement contient, en masse, 70 à 90 parties d'aluminium, 5 à 25 parties de silicium, 0 à 5 parties de silice et O à 5 parties de métal modérateur. 7. Procédé selon l'une des revendications précédentes, caractérisé en ce que ledit véhicule comprend un liant organique dissous dans un solvant pour former à température ambiante un liquide visqueux à action défloculante, et un liant minéral qui est sous forme d'un liquide visqueux à la température de décomposition du liant organique. 8. Procédé selon la revendication 7, caractérisé en ce que ledit solvant est l'eau. 9. Procédé selon l'une des revendications 7 et 8, caractérisé en ce que le liant minéral est choisi parmi les acides borique et phosphorique et leurs sels de chrome, d'aluminium et des métaux du groupe VIIIa de la classification périodique, et les mélanges de ceux-ci. 10. Procédé selon l'une des revendications précédentes, caractérisé en ce que, après avoir juxtaposé les deux pièces, on évapore le solvant à l'air à une température inférieure à 100 C, puis on chauffe l'ensemble d'abord à l'air à une température inférieure à 400 "C et suffisante pour décomposer le liant organique et amener le liant minéral à l'étant liquide, ensuite en atmosphère non oxydante à une température d'au moins 1000 "C pour éliminer le liant minéral et faire réagir les poudres de la composition de scellement. 11. Procédé selon la revendication 10, caractérisé en ce qu'avant de juxtaposer les deux pièces on applique sur l'une d'elles au moins une ou plusieurs couches de composition de scellement, chaque application pouvant être suivie de tout ou partie des traitements d'évaporation, de décomposition et d'élimination. 12. Procédé selon l'une des revendications précédentes, caractérisé en ce que l'assemblage est réalisé sans pressage des deux pièces l'une contre l'autre. 13. Composition de scellement convenant pour la mise en oeuvre du procédé selon l'une des revendications précédentes, contenant de fines particules d'aluminium, de silicium et d'au moins un constituant choisi parmi la silice et un métal modérateur propre à former un alliage avec l'aluminium et à limiter ainsi la réactivité à haute température de celui-ci vis-à-vis des matériaux céramiques et métalliques, dispersées dans un véhicule propre à les maintenir en place jusqu'à une température à laquelle elles réagissent entre elles et/ou avec lesdits matériaux. 14. Assemblage comprenant une première pièce en céramique et une seconde pièce en un matériau choisi parmi les céramiques et les alliages réfractaires et superalliages à base d'au moins un métal choisi parmi le nickel, le cobalt, le fer et les métaux de la mine du platine, et un ciment de scellement garnissant l'intervalle entre les deux pièces, comportant une couche médiane de mullite reliée à la pièce ou à chaque pièce en céramique par une couche de transition dont la composition chimique évolue progressivement, avec continuité de structure cristalline, de celle de la mullite à celle de la pièce concernée, et le cas échéant à la pièce métallique par une couche intermédiaire contenant de la mullite, de la silice et un aluminiure du métal de base de l'alliage, à des concentrations qui varient progressivement entre la couche médiane et la pièce métallique. 15. Assemblage selon la revendication 14, caractérisé en ce qu'il est obtenu par le procédé selon l'une des revendications 1 à 12.